(57)【特許請求の範囲】
【請求項１】
無機耐火性担体に少なくともルテニウム成分を担持してなるＣＯ酸化触媒において、該触媒の断面を、エレクトロンプローブ・マイクロアナリシス（ＥＰＭＡ）装置を用いて、一方向にルテニウム原子について線分析測定をして得られる断面幅方向距離ｒ（中心から触媒表面までの距離）とＸ線強度Ｉとの関係を示す図において、上記ｒが一方の触媒表面−ｒ0 から他方の触媒表面ｒ0の間におけるＩ（ｒ）の積分値Ｎ0から、−２／３ｒ0から２／３ｒ0の間におけるＩ（ｒ）の積分値Ｎ1を減じた値をＮとし、上記Ｎ0に対するＮの割合Ｓ＝（Ｎ／Ｎ0）×１００の値が５０以上であるＣＯ酸化触媒の製造方法であって、担体の吸水量以下の硝酸ルテニウム水溶液と担体とを室温乃至９０℃の温度で１分〜１０時間接触させることを特徴とするＣＯ酸化触媒の製造方法。
【請求項２】
得られた触媒が、球状あるいは円柱状の形状を有する請求項１に記載のＣＯ酸化触媒の製造方法。
【請求項３】
無機耐火性担体が、アルミナ、チタニア及びシリカから選ばれる少なくとも１種である請求項１又は２に記載のＣＯ酸化触媒の製造方法。
【請求項４】
担体に、更にアルカリ金属成分及び／又はアルカリ土類金属成分を担持してなる請求項１〜３のいずれかに記載のＣＯ酸化触媒の製造方法。
【請求項５】
アルカリ金属が、カリウム、ナトリウム、リチウム、セシウム又はルビジウムである請求項４に記載のＣＯ酸化触媒の製造方法。
【請求項６】
アルカリ土類金属が、バリウム、カルシウム、マグネシウムまたストロンチウムである請求項４に記載のＣＯ酸化触媒の製造方法。
【発明の詳細な説明】
【０００１】
【発明の属する技術分野】
本発明は、水素含有ガスからＣＯを選択的に酸化除去するための触媒に関し、詳しくは、ルテニウムを活性成分とし、水素含有ガスからのＣＯの選択的酸化活性を向上せしめるＣＯ酸化触媒、及び該触媒を用いた水素含有ガスの製造方法に関するものである。
【０００２】
【従来の技術】
近年、環境問題から新エネルギー技術が脚光を浴びており、この新エネルギー技術の一つとして燃料電池が注目されている。この燃料電池は、水素と酸素を電気化学的に反応させることにより、化学エネルギーを電気エネルギーに変換するものであって、エネルギーの利用効率が高いという特徴を有しており、民生用、産業用あるいは自動車用などとして、実用化研究が積極的になされている。
この燃料電池には、使用する電解質の種類に応じて、リン酸型、溶融炭酸塩型、固体酸化物型、固体高分子型などのタイプが知られている。一方、水素源としては、メタノール、メタンを主体とする液化天然ガス、この天然ガスを主成分とする都市ガス、天然ガスを原料とする合成液体燃料、さらには石油系のＬＰＧ、ナフサ、灯油などの石油系炭化水素の使用が研究されている。
燃料電池を民生用や自動車用などに利用する場合、上記石油系炭化水素は保管及び取扱いが容易である上、ガソリンスタンドや販売店など、供給システムが整備されていることから、水素源として有利である。この石油系炭化水素を用いて水素を製造する場合、一般に、該炭化水素を、改質触媒の存在下に水蒸気改質又は部分酸化改質処理する方法が用いられる。そして、これらの反応において得られる水素含有ガスには、通常、目的とする水素ガスとともにＣＯが含まれる。
【０００３】
このようなＣＯガスは、燃料電池、特に上記固体高分子型燃料電池等の低温作動型燃料電池において、電極として用いられる白金（白金触媒）を被毒しやすいので、燃料中にＣＯがあるレベル以上含まれていると発電性能が低下したり、濃度によっては全く発電ができなくなってしまうという重大な問題が発生する。
したがって、こうした白金系電極触媒を用いる燃料電池の燃料としては純粋な水素が好ましいが、上述のように、改質ガス中には、一般に、水素の他にかなりの濃度のＣＯが含まれているので、このＣＯを白金系電極触媒に無害なＣＯ2 等に転化し、燃料電池の燃料中のＣＯ濃度を減少させる技術の開発が強く望まれている。その際、ＣＯの濃度を、通常１００ｐｐｍ以下、好ましくは１０ｐｐｍ以下という低濃度にまで低減することが望ましいとされている。
上記の問題を解決するために、燃料電池の燃料ガス（改質ガス中の水素含有ガス）中のＣＯの濃度を低減させる手段の一つとして、下記の式（１）で表されるシフト反応（水性ガスシフト反応）を利用する技術が提案されている。
ＣＯ  ＋    Ｈ2 Ｏ    ＝    ＣＯ2   ＋    Ｈ2               （１）
しかしながら、このシフト反応のみによる反応では、化学平衡上の制約からＣＯ濃度の低減には限界があり、一般に、ＣＯ濃度を１％以下にするのは困難である。
【０００４】
そこで、ＣＯ濃度をより低濃度まで低減する手段として、燃料ガス中に酸素又は酸素含有ガス（空気等）を導入し、ＣＯをＣＯ2 に変換する方法が提案されている。しかしながら、この場合燃料ガス中には水素が多量存在しているため、ＣＯを酸化しようとすると水素も酸化されてしまい、ＣＯ濃度が十分に低減できないことがある。
この問題を解決するため、燃料ガス中に酸素又は酸素含有ガスを導入してＣＯをＣＯ2 に酸化するに際し、ＣＯだけを選択的に酸化する触媒を使用する方法が考えられる。
ＣＯの酸化触媒としては、従来、Ｐｔ／アルミナ、Ｐｔ／ＳｎＯ2 、Ｐｔ／Ｃ、Ｃｏ／ＴｉＯ2 、ポプカライト、Ｐｄ／アルミナなどの触媒系が知られているが、これらの触媒は対湿度耐性が十分でなく、反応温度域が低くかつ狭く、また、ＣＯの酸化に対する選択性が低いため、燃料電池の燃料ガスのような水素が多量に存在している中の少量のＣＯを１０ｐｐｍ以下の低濃度まで低減するためには、同時に大量の水素も酸化により犠牲にしなければならない。
特開平５−２０１７０２号公報には、水素富化ＣＯ含有ガスからＣＯを選択除去して自動車用燃料電池系に供給するためのＣＯを含まない水素含有ガスの製造方法が開示されている。ここでは、触媒として、アルミナ担体にＲｈもしくはＲｕを担持したものが使用されているが、低いＣＯ濃度にしか適用できないという問題点がある。
また、特開平９−１３１５３１号公報には、チタニア担体にルテニウムと、アルカリ金属化合物及び／又はアルカリ土類金属化合物を担持してなる水素含有ガス中のＣＯ除去用触媒が開示されている。
【０００５】
【発明が解決しようとする課題】
しかし、ルテニウム系触媒に用いるルテニウムは貴金属であるため、これを担持成分として用いる触媒は一般的に高価なものとなることから、ルテニウム成分を含有する触媒を工業的に有用なものとするためには、触媒性能のみならず触媒価格を低減させる必要がある。一方で、上記従来のルテニウム系触媒は担持ルテニウム当たりの触媒活性が実用的に十分でなく、更に高活性の触媒が望まれていた。
従って、水素含有ガス中のＣＯを広い反応温度範囲で効率よく選択的に酸化除去することができ、かつ担持ルテニウムあたりの触媒活性が著しく優れた触媒、及びこれを使用した水素含有ガス、特に燃料電池用に好適に適用できる水素含有ガスの製造方法が望まれていた。
本発明は、このような状況下でなされたものであり、活性成分としてルテニウム成分を用い、水素含有ガス中のＣＯを広い反応温度範囲で効率よく選択的に酸化除去することができるＣＯ酸化触媒、及びこれを使用した水素含有ガス、特に燃料電池用に好適に適用できる水素含有ガスの製造方法を提供することを目的とするものである。
【０００６】
【課題を解決するための手段】
本発明者らは、前記目的を達成するために鋭意研究を重ねた。その結果、従来のルテニウム系酸化触媒においては、ルテニウム成分が担体中に比較的均一に分散されているが、反応時において反応に寄与するルテニウム成分は、担体の外表面近傍に存在するもののみであり、内部に存在するルテニウム成分はほとんど反応に寄与しないことを見出した。そして、担体中における活性成分であるルテニウムを、担体の外表面側に多く分布させたものが、同一担持量であってもその触媒活性において著しく優れておりＣＯ酸化触媒としてその目的に適合しうること、更に、この触媒を用いＣＯ酸化除去処理することにより、燃料電池に好適に適用できる水素含有ガスが効率よく得られることを見出した。本発明は、かかる知見に基づいて完成したものである。
すなわち、本発明は、無機耐火性担体に少なくともルテニウム成分を担持してなるＣＯ酸化触媒において、該触媒の断面を、エレクトロンプローブ・マイクロアナリシス（ＥＰＭＡ）装置を用いて、一方向にルテニウム原子について線分析測定をして得られる断面幅方向距離ｒ（中心から触媒表面までの距離）とＸ線強度Ｉとの関係を示す図において、上記ｒが一方の触媒表面−ｒ0 から他方の触媒表面ｒ0の間におけるＩ（ｒ）の積分値Ｎ0から、−２／３ｒ0から２／３ｒ0の間におけるＩ（ｒ）の積分値Ｎ1を減じた値をＮとし、上記Ｎ0に対するＮの割合Ｓ＝（Ｎ／Ｎ0）×１００の値が５０以上であるＣＯ酸化触媒であって、ルテニウム成分含有触媒調製液と担体とを室温乃至９０℃の温度で１分〜１０時間接触することを特徴とするＣＯ酸化触媒の製造方法、及び、該方法により製造されたＣＯ酸化触媒を用いて、水素含有ガス中のＣＯを除去することを特徴とする水素含有ガスの製造方法、を提供するものである。
【０００７】
【発明の実施の形態】
図１に、本発明の触媒の一例の断面図及びその幅方向距離とＸ線強度の関係を示す。
本発明の炭化水素のＣＯ酸化触媒は、無機耐火性担体に少なくともルテニウム成分を担持してなるＣＯ酸化触媒において、該触媒の断面をエレクトロンプローブ・マイクロアナリシス（ＥＰＭＡ）装置を用いて、一方向にルテニウム原子について線分析測定をして得られる断面幅方向距離ｒ（中心から触媒表面までの距離）とＸ線強度Ｉとの関係を示す図において、上記ｒが一方の触媒表面−ｒ0 から他方の触媒表面ｒ0 の間におけるＩ（ｒ）の積分値Ｎ0 から、−２／３ｒ0 から２／３ｒ0 の間におけるＩ（ｒ）の積分値Ｎ1 を減じた値をＮとし、上記Ｎ0 に対するＮの割合Ｓ＝（Ｎ／Ｎ0 ）×１００の値が５０以上、好ましくは５５以上、更に好ましくは７０以上であるものである。上記のルテニウム分布を有すること、すなわち、ルテニウム成分を担体の外表面側に多く分布させることにより、担持ルテニウム当たりの触媒活性が著しく優れたＣＯ酸化触媒が得られる。
【０００８】
本発明においては、上記担体が球状あるいは円柱状の形状を有するものであることが好ましい。従って、本発明におけるｒ（中心から触媒表面までの距離）とは、担体が球状の場合はその半径をいい、円柱状である場合はその底面に平行に切断した断面の半径をいう。球状及び円柱状の形状には、厳密にいう球及び円柱のみならず、その一部の形状が変形してはいるが実質的には球及び円柱とみなすことができるものも包含する。また、球状及び円柱状以外の他の形状の担体においても、上記球状及び円柱状の場合に準じて触媒を調製することにより本発明のルテニウム分布を達成することができる。
本発明に用いられる上記ＣＯ酸化触媒は通常その直径あるいは上記断面の直径が１〜１０ｍｍ、更に２〜６ｍｍであることが好ましい。触媒の径が上記範囲より小さい場合は、外表面担持の効果が十分でなく、また、上記範囲より大きい場合は触媒活性が十分でなく好ましくない場合がある。
【０００９】
本発明のＣＯ酸化触媒に用いられる担体としては無機耐火性担体が好ましい。このようなものとしては、例えばアルミナ、チタニア及びシリカから選ばれるものを挙げることができる。これらは単独で用いてもよく、二種以上を組み合わせて用いてもよい。本発明においては、特にアルミナとチタニアからなるものが触媒活性の点から好ましく用いられる。
これらの担体上に担持させる金属成分としては、ルテニウム成分が必須である。本発明においては、このルテニウム成分の多くを外表面側に存在せしめるが、ルテニウム源としては、例えば、ＲｕＣｌ3 ・ｎＨ2 Ｏ、Ｒｕ（ＮＯ3 ）3 、Ｒｕ2 （ＯＨ）2 Ｃｌ4 ・７ＮＨ3 ・３Ｈ2 Ｏ、Ｋ2 （ＲｕＣｌ5 （Ｈ2 Ｏ））、（ＮＨ4 ）2 （ＲｕＣｌ5 （Ｈ2 Ｏ））、Ｋ2 （ＲｕＣｌ5 （ＮＯ））、ＲｕＢｒ3 ・ｎＨ2 Ｏ、Ｎａ2 ＲｕＯ4 、Ｒｕ（ＮＯ）（ＮＯ3 ）3 、（Ｒｕ3 Ｏ（ＯＡｃ）6 （Ｈ2 Ｏ）3 ）ＯＡｃ・ｎＨ2 Ｏ、Ｋ4 （Ｒｕ（ＣＮ）6 ）・ｎＨ2 Ｏ、Ｋ2 （Ｒｕ（ＮＯ2 ）4 （ＯＨ）（ＮＯ））、（Ｒｕ（ＮＨ3 ）6 ）Ｃｌ3 、（Ｒｕ（ＮＨ3 ）6 ）Ｂｒ3 、（Ｒｕ（ＮＨ3 ）6 ）Ｃｌ2 、（Ｒｕ（ＮＨ3 ）6 ）Ｂｒ2 、（Ｒｕ3 Ｏ2 （ＮＨ3 ）14）Ｃｌ6 ・Ｈ2 Ｏ、（Ｒｕ（ＮＯ）（ＮＨ3 ）5 ）Ｃｌ3 、（Ｒｕ（ＯＨ）（ＮＯ）（ＮＨ3 ）4 ）（ＮＯ3 ）2 、ＲｕＣｌ2 （ＰＰｈ3 ）3 、ＲｕＣｌ2 （ＰＰｈ3 ）4 、（ＲｕＣｌＨ（ＰＰｈ3 ）3 ）・Ｃ7 Ｈ8 、ＲｕＨ2 （ＰＰｈ3 ）4 、ＲｕＣｌＨ（ＣＯ）（ＰＰｈ3 ）3 、ＲｕＨ2 （ＣＯ）（ＰＰｈ3 ）3 、（ＲｕＣｌ2 （ｃｏｄ））n 、Ｒｕ（ＣＯ）12、Ｒｕ（ａｃａｃ）3 、（Ｒｕ（ＨＣＯＯ）（ＣＯ）2 ）n 、Ｒｕ2 Ｉ4 （ｐ−ｃｙｍｅｎｅ）2 などのルテニウム塩が用いられ、これらを水、エタノール等に溶解させて得られる触媒調製液を用いてルテニウム成分を担体に担持することができる。上記ルテニウム塩のうち、好ましくは、取扱い上の点でＲｕＣｌ3 ・ｎＨ2 Ｏ、Ｒｕ（ＮＯ3 ）3 、Ｒｕ2 （ＯＨ）2 Ｃｌ4 ・７ＮＨ3 ・３Ｈ2 Ｏが用いられる。
【００１０】
ルテニウム成分の担体への担持は、該触媒調製液を用いて、通常の含侵法、共沈法、競争吸着法により行うことができる。この際、処理条件は、各種方法に応じて適宜選定すればよいが、通常、室温乃至９０℃の温度で１分乃至１０時間、担体を触媒調製液と接触させればよい。特に、担体の吸水量以下の水溶液で含浸後、直ちに乾燥することによって、本発明のルテニウム成分を外表面側に偏在せしめることができる。
ルテニウム成分の担持量は特に制限はないが、通常、担体に対してＲｕとして０．０５〜１０重量％が好ましく、特に0.５〜５重量％の範囲が最適である。このルテニウムの含有量が下限より少ないと、ＣＯの転化活性が不十分となり、一方、あまり高担持率にするとルテニウム成分の使用量が必要以上に過剰になり触媒コストが大きくなる。
担体にルテニウム成分を担持した後、乾燥を行う。乾燥方法としては、例えば自然乾燥、蒸発乾固法、ロータリーエバポレーターもしくは送風乾燥機による乾燥がいずれも使用可能である。乾燥後、通常、３５０〜５５０℃、好ましくは３８０〜５００℃の温度で、２〜６時間、好ましくは２〜４時間焼成する。
【００１１】
本発明においては、上記ルテニウム成分に、更に担持成分としてアルカリ金属及び／又はアルカリ土類金属を用いることができる。
アルカリ金属としては、カリウム、ナトリウム、リチウム、セシウム、又はルビジウムが好適に用いられる。これらは単独で用いることもできるが、２種以上組み合わせて使用することもできる。
アルカリ金属源としては、Ｋ2 Ｂ10Ｏ16、ＫＢｒ、ＫＢｒＯ3 、ＫＣＮ、Ｋ2 ＣＯ3 、ＫＣｌ、ＫＣｌＯ3 、ＫＣｌＯ4 、ＫＦ、ＫＨＣＯ3 、ＫＨＦ2 、ＫＨ2 ＰＯ4 、ＫＨ5 （ＰＯ4 ）2 、ＫＨＳＯ4 、ＫＩ、ＫＩＯ3 、ＫＩＯ4 、Ｋ4 Ｉ2 Ｏ9 、ＫＮ3 、ＫＮＯ2 、ＫＮＯ3 、ＫＯＨ、ＫＰＦ6 、Ｋ3 ＰＯ4 、ＫＳＣＮ、Ｋ2 ＳＯ3 、Ｋ2 ＳＯ4 、Ｋ2 Ｓ2 Ｏ3 、Ｋ2 Ｓ2 Ｏ5 、Ｋ2 Ｓ2 Ｏ6 、Ｋ2 Ｓ2 Ｏ8 、Ｋ（ＣＨ3 ＣＯＯ）等のＫ塩；ＣｓＣｌ、ＣｓＣｌＯ3 、ＣｓＣｌＯ4 、ＣｓＨＣＯ3 、ＣｓＩ、ＣｓＮＯ3 、Ｃｓ2 ＳＯ4 、Ｃｓ（ＣＨ3 ＣＯＯ）、Ｃｓ2 ＣＯ3 、ＣｓＦ等のＣｓ塩；Ｒｂ2 Ｂ10Ｏ16、ＲｂＢｒ、ＲｂＢｒＯ3 、ＲｂＣｌ、ＲｂＣｌＯ3 、ＰｂＣｌＯ4 、ＲｂＩ、ＲｂＮＯ3 、Ｒｂ2 ＳＯ4 、Ｒｂ（ＣＨ3 ＣＯＯ）2 、Ｒｂ2 ＣＯ3 等のＲｂ塩；Ｎａ2 Ｂ4 Ｏ7 、ＮａＢ10Ｏ16、ＮａＢｒ、ＮａＢｒＯ3 、ＮａＣＮ、Ｎａ2 ＣＯ3 、ＮａＣｌ、ＮａＣｌＯ、ＮａＣｌＯ3 、ＮａＣｌＯ4 、ＮａＦ、ＮａＨＣＯ3 、ＮａＨＰＯ3 、Ｎａ2 ＨＰＯ3 、Ｎａ2 ＨＰＯ4 、ＮａＨ2 ＰＯ4 、Ｎａ3 ＨＰ2 ０6 、Ｎａ2 Ｈ2 Ｐ2 Ｏ7 、ＮａＩ、ＮａＩＯ3 、ＮａＩＯ4 、ＮａＮ3 、ＮａＮＯ2 、ＮａＮＯ3 、ＮａＯＨ、Ｎａ2 ＰＯ3 、Ｎａ3 ＰＯ4 、Ｎａ4 Ｐ2 Ｏ7 、Ｎａ2 Ｓ、ＮａＳＣＮ、Ｎａ2 ＳＯ3 、Ｎａ2 ＳＯ4 、Ｎａ2 Ｓ2 Ｏ5 、Ｎａ2 Ｓ2 Ｏ6 、Ｎａ（ＣＨ3 ＣＯＯ）等のＮａ塩；ＬｉＢＯ2 、Ｌｉ2 Ｂ4 Ｏ7 、ＬｉＢｒ、ＬｉＢｒＯ3 、Ｌｉ2 ＣＯ3 、ＬｉＣｌ、ＬｉＣｌＯ3 、ＬｉＣｌＯ4 、ＬｉＨＣＯ3 、Ｌｉ2 ＨＰＯ3 、ＬｉＩ、ＬｉＮ3 、ＬｉＮＨ4 ＳＯ4 、ＬｉＮＯ2 、ＬｉＮＯ3 、ＬｉＯＨ、ＬｉＳＣＮ、Ｌｉ2 ＳＯ4 、Ｌｉ3 ＶＯ4 等のＬｉ塩が用いられ、これらを水、エタノール等に溶解させて得られる触媒調製液を用いて上記アルカリ金属成分を担体に担持することができる。
【００１２】
また、アルカリ土類金属としては、バリウム、カルシウム、マグネシウムおよびストロンチウムが好適に用いられる。これらは単独で用いることもできるが、２種以上組み合わせて使用することもできる。
アルカリ土類金属源としては、ＢａＢｒ2 、Ｂａ（ＢｒＯ3 ）2 、ＢａＣｌ2 、Ｂａ（ＣｌＯ2 ）2 、Ｂａ（ＣｌＯ3 ）2 、Ｂａ（ＣｌＯ4 ）2 、ＢａＩ2 、Ｂａ（Ｎ3 ）2 、Ｂａ（ＮＯ2 ）2 、Ｂａ（ＮＯ3 ）2 、Ｂａ（ＯＨ）2 、ＢａＳ、ＢａＳ2 Ｏ6 、ＢａＳ4 Ｏ6 、Ｂａ（ＳＯ3 ＮＨ2 ）2 等のＢａ塩；ＣａＢｒ2 、ＣａＩ2 、ＣａＣｌ2 、Ｃａ（ＣｌＯ3 ）2 、Ｃａ（ＩＯ3 ）2 、Ｃａ（ＮＯ2 ）2 、Ｃａ（ＮＯ3 ）2 、ＣａＳＯ4 、ＣａＳ2 Ｏ3 、ＣａＳ2 Ｏ6 、Ｃａ（ＳＯ3 ＮＨ2 ）2 、Ｃａ（ＣＨ3 ＣＯＯ）2 、Ｃａ（Ｈ2 ＰＯ4 ）2 等のＣａ塩；ＭｇＢｒ2 、ＭｇＣＯ3 、ＭｇＣｌ2 、Ｍｇ（ＣｌＯ3 ）2 、ＭｇＩ2 、Ｍｇ（ＩＯ3 ）2 、Ｍｇ（ＮＯ2 ）2 、Ｍｇ（ＮＯ3 ）2 、ＭｇＳＯ3 、ＭｇＳＯ4 、ＭｇＳ2 Ｏ6 、Ｍｇ（ＣＨ3 ＣＯＯ）2 、Ｍｇ（ＯＨ）2 、Ｍｇ（ＣｌＯ4 ）2 等のＭｇ塩；ＳｒＢｒ2 、ＳｒＣｌ2 、ＳｒＩ2 、Ｓｒ（ＮＯ3 ）2 、ＳｒＯ、ＳｒＳ2 Ｏ3 、ＳｒＳ2 Ｏ6 、ＳｒＳ4 Ｏ6 、Ｓｒ（ＣＨ3 ＣＯＯ）2 、Ｓｒ（ＯＨ）2 等のＳｒ塩が用いられ、これらを水、エタノール等に溶解させて得られる触媒調製液を用いて、アルカリ土類金属成分を担体に担持することができる。
【００１３】
アルカリ金属成分、アルカリ土類金属成分は、上記触媒調製液を用いて、通常の含浸法、共沈法、競争吸着法により担体に担持することができる。この際、処理条件としは、各種方法に応じて適宜選定すればよいが、通常、室温乃至９０℃の温度で１分〜１０時間、担体を触媒調製液と接触させることで行うことができる。なお、ルテニウム、アルカリ金属およびアルカリ土類金属の担持はどの順序で行ってもよいし、同時に行うことが出来る場合には同時に行ってもよい。
アルカリ金属、アルカリ土類金属の担持量は特に制限はないが、各々、通常、担体に対して金属として０．０１〜１０重量％が好ましく、特に０．０３〜３重量％の範囲が最適である。これらの金属の含有量が下限より少ないと、ＣＯの選択的酸化活性が不十分となり、一方、あまり高担持率にした場合もＣＯの選択的酸化活性が不十分となるとともに金属の使用量が必要以上に過剰になり触媒コストが大きくなる。
担体に上記アルカリ金属、アルカリ土類金属を担持した後、乾燥を行う。乾燥方法としては、例えば自然乾燥、蒸発乾固法、ロータリーエバポレーターもしくは送風乾燥機による乾燥等を行うことができる。乾燥後、通常、３５０〜５５０℃、好ましくは３８０〜５００℃の温度で、２〜６時間、好ましくは２〜４時間焼成を行う。
なお、本発明の触媒は、たとえば触媒そのものを押出成形等により成形してもよいし、ハニカムやリング状などの基体に触媒を付着させる方法でもよく、その方法については特に限定されない。
【００１４】
つぎに、上記本発明の触媒を用いて水素を主成分とするガス中の一酸化炭素を酸素により酸化し、一酸化炭素の低減された水素含有ガスを製造する方法についいて説明する。
上述のように調製された触媒は通常焼成されているので担持金属は酸化物の状態で存在する。通常は、この触媒を使用前に水素還元により還元する。水素還元は、通常、水素気流下、２５０〜５５０℃、好ましくは３００〜５３０℃の温度で、１〜５時間、好ましくは１〜２時間行う。
以上のようにして得られる触媒により、水素を主成分とし、かつ少なくともＣＯを含有する水素含有ガスに酸素を添加して、ＣＯの酸素による選択的酸化反応を行う。本発明のＣＯの酸化方法は、水素製造用原料を改質または部分酸化することによって得られる水素を主成分とするガス（改質ガス等という、以下同じ）中のＣＯを選択的に除去するのに好適に利用され、燃料電池用水素含有ガスの製造に利用されるが、これに限定されるものではない。
【００１５】
１．水素製造用原料の改質または部分酸化工程
本発明においては、各種の水素製造用原料の改質等によって得られる改質ガス等に含まれるＣＯを触媒を用いて酸素により選択的に酸化除去し、ＣＯ濃度が十分に低減された所望の水素含有ガスを製造する。該改質ガス等を得るための工程は、以下に示すように、従来の水素製造工程、特に燃料電池システムにおける水素製造工程において従来実施あるいは提案されている方法など任意の方法によって行うことができる。したがって、予め改質装置等を備えた燃料電池システムにおいては、それをそのまま利用して改質ガス等を調製してもよい。
水素製造用原料とは、水蒸気改質や部分酸化により水素に富んだガスを製造できる炭化水素類、すなわちメタン、エタン、プロパン、ブタン等の炭化水素、あるいは天然ガス（ＬＮＧ）、ナフサ、ガソリン、灯油、軽油、重油、アスファルト等の炭化水素系原料、メタノール、エタノール、プロパノール、ブタノール等のアルコール類、蟻酸メチル、メチルターシャリーブチルエーテル、ジメチルエーテルなどの含酸素化合物、更には、各種の都市ガス、ＬＰＧ、合成ガス、石炭などがあげられる。これらのうち、どのような水素製造用原料を用いるかは、燃料電池システムの規模や原料の供給事情などの諸条件を考慮して定めればよいが、通常は、メタノール、メタンもしくはＬＮＧ、プロパンもしくはＬＰＧ、ナフサ、灯油もしくは低級飽和炭素、都市ガスなどが好適に使用される。
【００１６】
また一般に、これらの原料炭化水素中に硫黄分が存在する場合は、脱硫工程を通して、通常、硫黄分が0.１ｐｐｍ程度以下になるまで脱硫を行うことが好ましい。原料炭化水素中の硫黄分が0.１ｐｐｍ程度より多くなると、改質触媒が失活する原因となることがある。脱硫方法は特に限定されないが、水添脱硫，吸着脱硫などを適宜用いることができる。
改質または部分酸化に属する技術（以下、改質反応等という。）としては、水蒸気改質をはじめ部分酸化、水蒸気改質と部分酸化の複合化したもの、オートサーマル改質、その他の改質反応などを挙げることができる。通常、改質反応等としては、水蒸気改質（スチームリホーミング）が最も一般的であるが、原料によっては、部分酸化やその他の改質反応（例えば、熱分解等の熱改質反応、接触分解やシフト反応等の各種接触改質反応など）も適宜適用することができる。その際、異なる種類の改質反応を適宜組み合わせて利用してもよい。
以下、代表的な改質反応として水蒸気改質を中心に説明する。
このような改質反応は、一般に、水素の収率ができるだけ大きくなるように、触媒や反応条件等を選定するが、ＣＯの副生を完全に抑制することは困難であり、たとえシフト反応を利用しても改質ガス中のＣＯ濃度の低減には限界がある。実際、灯油等の炭化水素の水蒸気改質反応については、水素の得率及びＣＯの副生の抑制のために、次の式（２）あるいは式（３）：
ＣＨ4   ＋    ２Ｈ2 Ｏ  →  ４Ｈ2   ＋    ＣＯ2             （２）
Ｃn Ｈm ＋  ２ｎＨ2 Ｏ  →（２ｎ＋ｍ／２）Ｈ2 ＋ｎＣＯ2     （３）
で表される反応ができるだけ選択性よく起こるように諸条件を選定するのが好ましい。
【００１７】
更に、ＣＯを前記（１）式で表されるシフト反応を利用して変成改質してもよい。しかし、このシフト反応は平衡反応であるのである程度の濃度のＣＯが残存する。したがって、こうした反応による改質ガス等（本発明の原料である水素を主成分とするガス、以下同じ）中には、通常、多量の水素の他にＣＯ2 や未反応の水蒸気等と若干のＣＯが含まれることになる。
前記改質反応に有効な触媒としては、原料の種類や反応の種類あるいは反応条件等に応じて多種多様なものが知られている。その中のいくつかを具体的に例示すると、炭化水素類の接触改質反応や部分酸化に有効な触媒として、例えば、担持Ｒｕ系触媒、担持Ｐｔ系触媒、担持Ｎｉ系触媒などを挙げることができる。
改質反応の条件は、用いる原料、改質反応、触媒、反応装置の種類あるいは反応方式等の条件によって異なるので適宜定めればよい。いずれにしても、原料の転化率を十分に（好ましくは１００％あるいは１００％近くまで）大きくし、かつ、水素の得率ができるだけ大きくなるように諸条件を選定するのが望ましい。また、必要に応じて、未反応の炭化水素やアルコール等を分離しリサイクルする方式を採用してもよい。また、必要に応じて、生成したあるいは未反応のＣＯ2 や水分等を適宜除去してもよい。
【００１８】
２．ＣＯの選択的酸化（転化）除去工程
上記のようにして、水素含有量が多く、かつ、炭化水素やアルコール等の水素以外の原料成分が十分に低減された所望の改質ガスを得ることができる。
本発明の水素含有ガスの製造方法は、水素を主成分とし少量のＣＯを含む原料ガス（改質ガス等）に酸素を添加してＣＯを選択的に酸化（転化）してＣＯ2 とするものであり、水素の酸化は極力抑える必要がある。また、生成したり、原料ガス中に存在したＣＯ2 のＣＯへの転化反応（原料ガス中には水素が存在するので、逆シフト反応が起こる可能性がある。）を抑えることも必要である。本発明の触媒は、通常、還元状態で使用されるので、還元状態に至っていない場合は水素による還元操作を行っておくことが好ましい。本発明の触媒を使用することにより、ＣＯ2 含有量の低い原料ガスに対してＣＯの選択的酸化除去に良好な成績を示すことは勿論、ＣＯ2 含有量が多い条件でも良好な成績が得られる。通常、燃料電池システムにおいては一般的なＣＯ2 の濃度の改質ガス等、すなわち、ＣＯ2 を５〜３３容量％、好ましくは１０〜２５容量％、更に好ましくは１５〜２０容量％含有するガスが用いられる。
【００１９】
一方、水蒸気改質等により得られる原料ガス中には、通常、スチームが存在するが、原料ガス中のスチーム濃度は低い方がよい。通常は、５〜３０％程度含まれておりこの程度であれば問題はない。
また、本発明の触媒を使用すると、ＣＯ濃度が低い（０．６容量％以下）原料ガス中のＣＯ濃度も有効に低減でき、ＣＯ濃度が比較的高い（０．６〜２．０容量％）原料ガス中のＣＯ濃度も好適に低減することができる。
本発明においては、本発明の触媒を用いることにより原料ガス中にＣＯ2 が１５％容量以上存在するような条件でも６０〜３００℃という比較的高い温度を含む温度域においてＣＯの選択転化除去を効率的に行うことができる。また、ＣＯの転化除去反応は同時に起こる副反応の水素の酸化反応と同様、発熱反応であり、そこで発熱した熱を回収して燃料電池内で活用することは発電効率を向上させる上で効果がある。
改質ガス等に酸素ガスを添加する場合、通常、純酸素（Ｏ2 ）、空気あるいは酸素富化空気が好適に使用される。該酸素ガスの添加量は、酸素／ＣＯ（モル比）が好ましくは、０．５〜５、更に好ましくは１〜４となるように調整するのが適当である。この比が小さいとＣＯの除去率が低くなり、大きいと水素の消費量が多くなり過ぎて好ましくない。
反応圧力は特に限定されないが、燃料電池の場合は通常、常圧乃至１ＭＰａ・Ｇ、好ましくは常圧乃至0.５ＭＰａ・Ｇの圧力範囲で行う。反応圧力をあまり高く設定すると、昇圧のための動力をその分大きくする必要があるので経済的に不利になるし、特に、１ＭＰａ・Ｇを超えると高圧ガス取締法の規制を受けるし、また、爆発限界が広がるので安全性が低下するという問題も生じる。
【００２０】
前記反応は、通常、６０℃以上、好ましくは、６０〜３００℃という非常に広い温度範囲で、ＣＯ転化反応に対する選択性を安定的に維持しつつ、好適に行うことができる。この反応温度が６０℃未満では反応速度が遅くなるので実用的なＧＨＳＶ（ガス体積空間速度）の範囲ではＣＯの除去率（転化率）が不十分となりやすい。
また、前記反応は、通常、ＧＨＳＶ（供給ガスの標準状態における供給体積速度を使用する触媒層のみかけの体積で割った値＝ガス空間速度）を５０００〜１０００００ｈｒ-1の範囲に選定して行うのが好適である。ここで、ＧＨＳＶを小さくすると多量の触媒が必要となり、一方、ＧＨＳＶをあまり大きくするとＣＯの除去率が低下する。このため、ＧＨＳＶは、好ましくは、６０００〜６００００ｈｒ-1の範囲に選定する。このＣＯの転化除去の工程におけるＣＯの転化反応は発熱反応であるため、反応により触媒層の温度が上昇する。触媒層の温度が高くなりすぎると、通常、触媒のＣＯ転化除去の選択性が悪化する。このため、少量の触媒上であまり多くのＣＯを短時間で反応させることは好ましくない。その意味からもＧＨＳＶは大きすぎない方がよい場合もある。
このＣＯの転化除去に用いる反応装置としては、特に制限はなく、上記の反応条件を満たせるものであれば各種の形式のものが適用可能であるが、この転化反応は発熱反応であるので、温度制御を容易にするために反応熱の除去性のよい反応装置もしくは反応器を用いることが望ましい。具体的には、例えば、多管型、あるいは、プレートフィン型等の熱交換型の反応器が好適に使用される。場合によっては、冷却媒体を触媒層内に循環したり、触媒層の外側に冷却媒体を流通させたりする方法を採用することができる。
【００２１】
こうして本発明の方法によって製造された水素含有ガスは、上記のようにＣＯ濃度が十分に低減されているので燃料電池の白金電極触媒の被毒及び劣化を十分に低減することができ、その寿命及び発電効率・発電性能を大幅に向上することができる。また、このＣＯの転化反応により発生した熱を回収することも可能である。また、比較的高濃度のＣＯを含む水素含有ガス中のＣＯ濃度を十分に低下することができる。燃料電池用の水素含有ガス中のＣＯ濃度は１００容量ｐｐｍ以下、好ましくは５０容量ｐｐｍ以下、さらに好ましくは１０容量ｐｐｍ以下であることが望ましいが、本発明の方法によれば広い反応条件下でこれを達成することは十分可能である。
本発明により得られた水素含有ガスは、各種のＨ2 燃焼型燃料電池の燃料として好適に使用することができ、特に、少なくとも燃料極（負極）の電極に白金（白金触媒）を用いるタイプの各種のＨ2 燃焼型燃料電池（リン酸型燃料電池、ＫＯＨ型燃料電池、固体高分子型燃料電池をはじめとする低温作動型燃料電池など）への供給燃料として有利に利用することができる。
なお、従来の燃料電池システムの改質装置（改質装置の後に変成装置が有る場合、その変成装置も改質装置の一部とみなす）と燃料電池の間に、本発明の方法に従った酸素導入装置と反応装置を組み込むことによって、あるいは、すでに酸素導入装置と転化反応装置を具備しているものではＣＯの転化除去触媒として前記触媒を用い反応条件を前記のように調整することによって、従来に比べ優れた燃料電池システムを構成することが可能となる。
【００２２】
【実施例】
次に、本発明を実施例により、さらに具体的に説明するが、本発明は、これらの例によってなんら限定されるものではない。
なお、各例で得られた触媒のＳの値及び選択酸化反応後のＣＯ濃度は、下記の方法により測定した。
＜Ｓの測定＞
球状触媒の球の中心を通る断面、あるいは円柱状触媒の円柱底面と平行に切断した断面において、触媒表面からその半径の３分の１の距離までの外周部分に含まれるＲｕ金属の量を電子線マイクロアナライザー（ＥＰＭＡ）を用いて線分析して得た値をＮとし、触媒全体に含まれるＲｕ金属の線分析値をＮｏとした時のＳの値を、Ｓ＝（Ｎ／Ｎｏ）×１００（％）の式から求めた。
＜ＣＯ濃度の測定＞
各触媒１０ｃｃを内径２５ｍｍの石英反応管に充填した。反応管内で触媒を５００℃で１時間水素による還元処理を行なった後、ＧＨＳＶ：１００００ｈ-1の条件で下記水素含有ガスＡ，Ｂを入り口温度１００℃で導入し、ＣＯ選択酸化反応を実施した。得られたガスをサンプリングしてガスクロマトグラフィーにてＣＯ濃度を測定した。結果を第１表に示す。
0005164297.tif 000002
【００２３】
実施例１
硝酸ルテニウム（Ｒｕ（ＮＯ3 ）3 ）水溶液（Ｒｕ金属として５０ｇ／リットル）２ミリリットルを５０ミリリットルビーカーにとり、これにイオン交換水1.６ミリリットルを入れ、均一になるまで攪拌した。
別の５０ミリリットルビーカーにアルミナ担体ＫＨＤ２４（住友化学製、直径２〜４ｍｍの球状）１０ｇをはかりとった。
該アルミナ担体に上記調製した硝酸ルテニウム水溶液を、ガラス棒で担体をよくかき混ぜながら滴下した後、更に、１分間程度よくかき混ぜた。次いで、３時間室温に放置した後乾燥器に入れ、１２０℃で２４時間乾燥して、アルミナ担体にＲｕを1.０重量％担持した触媒を得た。
比較例１
硝酸ルテニウム（Ｒｕ（ＮＯ3 ）3 ）水溶液（Ｒｕ金属として５０ｇ／リットル）５ミリリットルを５０ミリリットルビーカーにとり、これにエタノール１０ミリリットルと水１０ミリリットルを入れ攪拌した。
別の５０ミリリットルビーカーにアルミナ担体ＫＨＤ２４（住友化学製、直径２〜４ｍｍの球状）１０ｇをはかりとった。
上記調製した硝酸ルテニウム溶液に該アルミナ担体を浸漬し、そのまま１２時間程放置した。得られた触媒をビーカーから取り出し、３時間室温で放置した後乾燥器に入れ、１２０℃で２４時間乾燥して、アルミナ担体にＲｕを1.１重量％担持した触媒を得た。
【００２４】
実施例２
ルチル型チタニア（ＴｉＯ2 、石原産業（株）製、ＣＲ−ＥＬ、表面積：７ｍ2 ／ｇ）１６０ｇと擬ベーマイトアルミナ粉末（触媒化成工業株式会社製、Ｃａｔａｌｏｉｄ−ＡＰ）５９．７ｇを混合し、イオン交換水とともに混練機で加温下で十分混練し、押出成形に適する程度に水分を調整した。これを押出成形機で直径２ｍｍ、長さ０．５〜１ｃｍの円柱状に成形し、乾燥機で１２０℃、２４時間乾燥した。続いて、焼成炉で５００℃、４時間焼成してチタニア／アルミナ担体を得た。チタニア／アルミナの重量比は８０／２０であった。
塩化ルテニウム（ＲｕＣｌ3 ・ｎＨ2 Ｏ、Ｒｕ金属含有量：３8.０３重量％）0.２６３ｇをビーカーにはかりとる。これに、硝酸カリウム（ＫＮＯ3 ）0.２５９ｇを入れ、更にイオン交換水１ミリリットルを加え溶解させた。
別の５０ミリリットルビーカーに上記調製した担体１０ｇをはかりとり、これに上記調製したルテニウム溶液をかき混ぜながら注いだ後、放置することなく乾燥器にいれ１２０℃で１晩乾燥した。更に、焼成炉に入れ５００℃で４時間焼成して、チタニア／アルミナ担体にＲｕを１重量％、Ｋを0.１重量％担持した触媒を得た。
【００２５】
実施例３
実施例２において、担体にルテニウムおよびカリウム含有溶液を注いだ後、乾燥器にいれる前に３時間室温放置を行った以外は実施例２と同様にしてチタニア／アルミナ担体にＲｕを１重量％、Ｋを0.１重量％担持した触媒を得た。
比較例２
実施例２において、塩化ルテニウムと硝酸カリウムを溶解させるイオン交換水を２倍量の２ミリリットルとし、真空含浸装置のフラスコに実施例２で調製したチタニア／アルミナ担体１０ｇをはかりとり、該真空含浸装置の内部をロータリポンプで排気した後、上記調製したルテニウム及びカリウム含有溶液を注ぎ含浸操作を行った。次いで、真空含浸装置を常圧に戻し、室温で３時間放置した後、実施例２と同様にして乾燥、焼成を行い、チタニア／アルミナ担体にＲｕを１重量％、Ｋを0.１重量％担持した触媒を得た。
【００２６】
【表１】
0005164297.tif 000003
【００２７】
【発明の効果】
本発明の触媒によれば、担持ルテニウム当たりの触媒活性が著しく優れ、水素を主成分とするガス中のＣＯを広い温度範囲にわたって効率よく選択的に転化除去することが可能であり、水素−酸素型の燃料電池の水素極の白金のＣＯによる被毒を防止することができ、電池を長寿命化させるとともに出力の安定性も向上させることができる。
【図面の簡単な説明】
【図１】本発明のＣＯ酸化触媒の一例の断面図、及び幅方向距離とＸ線強度の関係を示す図である。
【図１】
0005164297.tif 000004